(57)【要約】【課題】  本発明は、耐環境性に優れ、且つ光学補償機能として位相差特性を有し、その位相差特性の安定性に優れ、また偏光子との接着性が良好である偏光子保護フィルムの製造方法を提供することにある。【解決手段】  熱可塑性高分子フィルムの少なくとも片面に、親水性高分子化合物と架橋性樹脂化合物とを含む混合物を塗工し、ついで熱処理することを特徴とする偏光子保護フィルムの製造方法。【選択図】なし【特許請求の範囲】
【請求項１】
熱可塑性高分子フィルムの少なくとも片面に、親水性高分子化合物と架橋性樹脂化合物とを含む混合物を塗工し、ついで熱処理することを特徴とする偏光子保護フィルムの製造方法。
【請求項２】
熱可塑性高分子フィルムが、下記式（１）および／または（２）
０≦Ｒ≦３００ｎｍ    （１）
−１５０≦Ｋ≦４００ｎｍ    （２）
（式中のＲは熱可塑性高分子フィルムの面内位相差値であり、下記式（３）によって表され、Ｋは厚み方向位相差値であり、下記式（４）によって表される。
Ｒ＝（ｎｘ−ｎｙ）×ｄ                          （３）
Ｋ＝｛（ｎｘ＋ｎｙ）／２−ｎｚ｝×ｄ            （４）
（式中のｎｘ、ｎｙ、ｎｚは三次元屈折率であり、それぞれ熱可塑性高分子フィルム面内のｘ軸、ｙ軸、およびｘ軸とｙ軸に垂直なｚ軸方向の屈折率であり、ｄは熱可塑性高分子フィルムの厚みである。））
を満たすことを特徴とする請求項１記載の偏光子保護フィルムの製造方法。
【請求項３】
前記混合物を塗工した後、熱処理する際に延伸処理することを特徴とする請求項１〜２のいずれかに記載の偏光子保護フィルムの製造方法。
【請求項４】
前記熱可塑性高分子フィルムがポリカーボネート系樹脂からなることを特徴とする請求項１〜３のいずれかに記載の偏光子保護フィルムの製造方法。
【請求項５】
前記親水性高分子化合物が、ポリビニルアルコール誘導体であることを特徴とする請求項１〜４のいずれかに記載の偏光子保護フィルムの製造方法。
【請求項６】
前記架橋性樹脂化合物がフェノール性水酸基および／またはカルボキシル基と反応し架橋しうるものであることを特徴とする請求項１〜５のいずれかに記載の偏光子保護フィルムの製造方法。
【請求項７】
前記架橋性樹脂化合物がオキサゾリン基を有することを特徴とする請求項６に記載の偏光子保護フィルムの製造方法。
【請求項８】
前記ポリカーボネート系樹脂が下記式（Ａ）
【化１】
2005266463.tif 000016
（上記式（Ａ）においてＲ１〜Ｒ８はそれぞれ独立に水素原子、ハロゲン原子および炭素数１〜６の炭化水素基から選ばれる少なくとも一種の基であり、Ｘは下記式（Ｘ）
【化２】
2005266463.tif 000017
であり、Ｒ９およびＲ１０はそれぞれ独立して水素原子、ハロゲン原子または炭素数１〜３のアルキル基である。）
で示される繰り返し単位および下記式（Ｂ）
【化３】
2005266463.tif 000018
（上記式（Ｂ）においてＲ１１〜Ｒ１８はそれぞれ独立に水素原子、ハロゲン原子および炭素数１〜２２の炭化水素基から選ばれる少なくとも一種の基であり、Ｙは下記式群（Ｙ）
【化４】
2005266463.tif 000019
であり、ここでＲ１９〜Ｒ２１、Ｒ２３及びＲ２４はそれぞれ独立に水素原子、ハロゲン原子及び炭素数１〜２２の炭化水素基から選ばれる少なくとも１種の基であり、Ｒ２２及びＲ２５はそれぞれ独立に炭素数１〜２０の炭化水素基から選ばれる少なくとも１種の基であり、Ａｒ１〜Ａｒ３はそれぞれ独立に炭素数６〜１０のアリール基から選ばれる少なくとも１種の基である。）
で示される繰り返し単位を含んでなり、上記式（Ａ）で表される繰り返し単位が当該ポリカーボネートを構成する繰り返し単位の合計を基準として全体の１０〜９０ｍｏｌ％を占めるポリカーボネート共重合体および／またはブレンド体である請求項４〜７のいずれかに記載の偏光子保護フィルムの製造方法。
【請求項９】
前記ポリカーボネート系樹脂が下記式（Ｃ）
【化５】
2005266463.tif 000020
（上記式（Ｃ）においてＲ２６〜Ｒ２７はそれぞれ独立に水素原子およびメチル基から選ばれる。）で示される繰り返し単位が全体の１０〜９０ｍｏｌ％と、下記式（Ｄ）
【化６】
2005266463.tif 000021
（上記式（Ｄ）においてＲ２８〜Ｒ２９はそれぞれ独立に水素原子およびメチル基から選ばれる。）で示される繰り返し単位が当該ポリカーボネートを構成する繰り返し単位の合計を基準として全体の９０〜１０ｍｏｌ％を占めるポリカーボネート共重合体および／またはブレンド体である請求項８に記載の偏光子保護フィルムの製造方法。
【発明の詳細な説明】
【技術分野】
【０００１】
本発明は偏光子保護フィルムに関するものであり、詳しくは耐薬品性、耐環境性等の耐久性に優れ、且つ、光学補償としての機能を有する偏光子保護フィルムの製造方法関するものである。
【背景技術】
【０００２】
近年様々な用途、多様な環境で偏光板が使用されるようになり、従来にない過酷な使用状況にも耐えるような機能を持った偏光板が期待されている。現状では、依然として偏光板に用いられる偏光子保護フィルムとしてトリアセテートセルロース系樹脂フィルムが用いられているが、高温度、高湿下での環境試験下において寸法の収縮が起こり、偏光子の機能劣化や収縮に伴う応力の発生に起因して、例えば偏光板の用途として用いられる液晶表示素子の画質品位に影響を与えることが大きな問題となっている。
【０００３】
さらに、これまでは位相差フィルムを粘着剤により偏光板と貼り合せることで、光学補償機能を具備した偏光板を作製していたが、液晶表示素子の更なるコストダウンを実現するために、部材点数、加工工数の削減が望まれており、偏光子保護フィルムの機能として位相差機能を発現させる取り組みがなされている。これには、トリアセテートセルロース系樹脂フィルムを延伸して、偏光子保護フィルムに光学補償機能を具備させようとする材料開発が行われている（例えば下記特許文献１参照）。
【０００４】
しかし、材料としてトリアセテートセルロース系樹脂フィルムをベースに用いているために、耐環境試験での光学特性の低下が顕著であると共に、寸法安定性の問題は依然残ったままである。このように、現在においても耐環境性に優れ、且つ光学補償機能として位相差特性を有した偏光子保護フィルムは得られておらず、その製造方法も確立されていない。
【特許文献１】特開２００３−２７９７２９号公報
【発明の開示】
【発明が解決しようとする課題】
【０００５】
本発明は、耐環境性に優れ、且つ光学補償機能として位相差特性を有し、その位相差特性の安定性に優れ、また偏光子との接着性が良好である偏光子保護フィルムの製造方法を提供することにある。
【課題を解決するための手段】
【０００６】
本発明者らは、上記課題を解決するために、トリアセテートセルロース系樹脂フィルムに替わる偏光子保護フィルムとして、耐環境性及び当該フィルムと偏光子との接着性が最も重要と考え、その両面から鋭意検討を重ねた。その結果、耐環境性に優れ、且つ光学補償機能として位相差特性を有し、その位相差特性の安定性に優れ、また偏光子との接着性が良好である偏光子保護フィルムの製造方法を確立することに成功したものである。
【０００７】
すなわち本発明は、下記の［１］〜［９］のより達成することが出来た。
［１］  熱可塑性高分子フィルムの少なくとも片面に、親水性高分子化合物と架橋性樹脂化合物とを含む混合物を塗工し、ついで熱処理することを特徴とする偏光子保護フィルムの製造方法。
［２］  熱可塑性高分子フィルムが、下記式（１）および／または（２）
０≦Ｒ≦３００ｎｍ    （１）
−１５０≦Ｋ≦４００ｎｍ    （２）
（式中のＲは熱可塑性高分子フィルムの面内位相差値であり、下記式（３）によって表され、Ｋは厚み方向位相差値であり、下記式（４）によって表される。
Ｒ＝（ｎｘ−ｎｙ）×ｄ                          （３）
Ｋ＝｛（ｎｘ＋ｎｙ）／２−ｎｚ｝×ｄ            （４）
（式中のｎｘ、ｎｙ、ｎｚは三次元屈折率であり、それぞれ熱可塑性高分子フィルム面内のｘ軸、ｙ軸、およびｘ軸とｙ軸に垂直なｚ軸方向の屈折率であり、ｄは熱可塑性高分子フィルムの厚みである。））
を満たすことを特徴とする上記［１］の偏光子保護フィルムの製造方法。
［３］  前記混合物を塗工した後、熱処理する際に延伸処理することを特徴とする上記［１］、［２］の偏光子保護フィルムの製造方法。
［４］  前記熱可塑性高分子フィルムがポリカーボネート系樹脂からなることを特徴とする上記［１］〜［３］のいずれかの偏光子保護フィルムの製造方法。
［５］  前記親水性高分子化合物が、ポリビニルアルコール誘導体であることを特徴とする上記［１］〜［４］のいずれかの偏光子保護フィルムの製造方法。
［６］  前記架橋性樹脂化合物がフェノール性水酸基および／またはカルボキシル基と反応し架橋しうるものであることを特徴とする上記［１］〜［５］のいずれかの偏光子保護フィルムの製造方法。
［７］  前記架橋性樹脂化合物がオキサゾリン基を有することを特徴とする上記［６］の偏光子保護フィルムの製造方法。
【０００８】
［８］  前記ポリカーボネート系樹脂が下記式（Ａ）
【化１】
2005266463.tif 000002
（上記式（Ａ）においてＲ１〜Ｒ８はそれぞれ独立に水素原子、ハロゲン原子および炭素数１〜６の炭化水素基から選ばれる少なくとも一種の基であり、Ｘは下記式（Ｘ）
【化２】
2005266463.tif 000003
であり、Ｒ９およびＲ１０はそれぞれ独立して水素原子、ハロゲン原子または炭素数１〜３のアルキル基である。）
で示される繰り返し単位および下記式（Ｂ）
【化３】
2005266463.tif 000004
（上記式（Ｂ）においてＲ１１〜Ｒ１８はそれぞれ独立に水素原子、ハロゲン原子および炭素数１〜２２の炭化水素基から選ばれる少なくとも一種の基であり、Ｙは下記式群（Ｙ）
【化４】
2005266463.tif 000005
であり、ここでＲ１９〜Ｒ２１、Ｒ２３及びＲ２４はそれぞれ独立に水素原子、ハロゲン原子及び炭素数１〜２２の炭化水素基から選ばれる少なくとも１種の基であり、Ｒ２２及びＲ２５はそれぞれ独立に炭素数１〜２０の炭化水素基から選ばれる少なくとも１種の基であり、Ａｒ１〜Ａｒ３はそれぞれ独立に炭素数６〜１０のアリール基から選ばれる少なくとも１種の基である。）
で示される繰り返し単位を含んでなり、上記式（Ａ）で表される繰り返し単位が当該ポリカーボネートを構成する繰り返し単位の合計を基準として全体の１０〜９０ｍｏｌ％を占めるポリカーボネート共重合体および／またはブレンド体である上記［４］〜［７］のいずれかの偏光子保護フィルムの製造方法。
【０００９】
［９］  前記ポリカーボネート系樹脂が下記式（Ｃ）
【化５】
2005266463.tif 000006
（上記式（Ｃ）においてＲ２６〜Ｒ２７はそれぞれ独立に水素原子およびメチル基から選ばれる。）で示される繰り返し単位が全体の１０〜９０ｍｏｌ％と、下記式（Ｄ）
【化６】
2005266463.tif 000007
（上記式（Ｄ）においてＲ２８〜Ｒ２９はそれぞれ独立に水素原子およびメチル基から選ばれる。）で示される繰り返し単位が当該ポリカーボネートを構成する繰り返し単位の合計を基準として全体の９０〜１０ｍｏｌ％を占めるポリカーボネート共重合体および／またはブレンド体である上記［８］の偏光子保護フィルムの製造方法。
【発明の効果】
【００１０】
本発明により、耐環境性に優れ、且つ光学補償機能としての位相差特性を有し、その位相差特性の安定性に優れ、また偏光子との接着性が良好である偏光子保護フィルムの製造方法を確立することに成功し、新規な偏光子保護フィルムを提供することにより、光学補償機能をもたない偏光子保護フィルムを用いる場合に別途使用される光学補償フィルムが不要となり、部材点数、加工工数の削減が行うことが出来るようになることで、液晶表示素子の部材の更なるコストダウンを実現することが出来るという効果を有する。
【発明を実施するための最良の形態】
【００１１】
〔熱可塑性高分子フィルム〕
本発明に用いる熱可塑性高分子フィルムを与える材料としては、透明性、機械的強度、熱安定性、水分遮蔽性などの特性に優れる合成高分子が好ましい。かかる熱可塑性高分子フィルムの素材としては、例えば、ポリエチレンテレフタレート、ポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどが挙げられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、または、前記ポリマーのブレンド物なども前記偏光子保護フィルムを形成するポリマーの例として挙げられる。このとき偏光子保護フィルムとしては、薄膜且つ十分な強度を有することが必要とされ、この点において適した材料としては、ポリカーボネート系ポリマー、ノルボルネン系樹脂ポリマー、ノルボルネン系ポリマー、ポリアリレート系ポリマー、ポリスルホン系ポリマーなどが好ましいものとして挙げられ、特に、ポリカーボネート系ポリマーからなる偏光子保護フィルムが好ましい。
【００１２】
特に、本発明に好適に用いられる熱可塑性高分子フィルムとしてのポリカーボネート系ポリマーとは、炭酸とグリコール又は２価フェノールとのポリエステルであり、炭酸と２、２’−ビス（４−ヒドロキシフェニル）−プロパン（通称ビスフェノール−Ａ）とを構造単位とする芳香族ポリカーボネートはもちろんのこと、本発明ではこれに限定されるわけではなく、例えば１，１−ビス（４−ヒドロキシフェニル）−アルキルシクロアルカン、１，１−ビス（３−置換−４−ヒドロキシフェニル）−アルキルシクロアルカン、１、１−ビス（３，５−置換−４−ヒドロキシフェニル）−アルキルシクロアルカン、９，９−ビス（４−ヒドロキシフェニル）フルオレン類からなる群から選択される少なくとも１種の２価フェノールをモノマー成分とするホモまたは共重合ポリカーボネート、上記２価フェノールとビスフェノールＡをモノマー成分とするポリカーボネートとの混合物、上記２価フェノールとビスフェノールＡとをモノマー成分とする共重合ポリカーボネートが挙げられる。
【００１３】
１，１−ビス（４−ヒドロキシフェニル）−アルキルシクロアルカンの具体例としては、１−ビス（４−ヒドロキシフェニル）−３，３，５−トリメチルシクロヘキサン、１，１−ビス（４−ヒドロキシフェニル）−３，３−ジメチル−５，５−ジメチルシクロヘキサン、１，１−ビス（４−ヒドロキシフェニル）−３，３−ジメチル−５−メチルシクロペンタン等が挙げられる。
【００１４】
１，１−ビス（３−置換−４−ヒドロキシフェニル）−アルキルシクロアルカンとしては、炭素数１〜１２のアルキル基、ハロゲン基で置換された１，１−ビス（４−ヒドロキシフェニル）−アルキルシクロアルカン、例えば、１，１−ビス（３−メチル−４−ヒドロキシフェニル）−３，３，５−トリメチルシクロヘキサン、１，１−ビス（３−エチル−４−ヒドロキシフェニル）−３，３−ジメチル−５，５−ジメチルシクロヘキサン、１，１−ビス（３−クロロ−４−ヒドロキシフェニル）−３，３−ジメチル−４−メチルシクロヘキサン、１，１−ビス（３−ブロモ−４−ヒドロキシフェニル）−３，３−ジメチル−５−メチルシクロペンタン等が挙げられる。
【００１５】
１、１−ビス（３，５−置換−４−ヒドロキシフェニル）−アルキルシクロアルカンとしては、炭素数１〜１２のアルキル基、ハロゲン基で置換された１，１−ビス（４−ヒドロキシフェニル）−アルキルシクロアルカン、例えば、１，１−ビス（３−メチル−４−ヒドロキシフェニル）−３，３，５−トリメチルシクロヘキサン、１，１−ビス（３，５−ジクロロ−４−ヒドロキシフェニル）−３，３−ジメチル−５−メチルシクロヘキサン、１，１−ビス（３−エチル−５−メチル−４−ヒドロキシフェニル）−３，３，５−トリメチルシクロヘキサン、１，１−ビス（３，５−ジメチル−４−ヒドロキシフェニル）−３，３，５−トリメチルシクロヘキサン、１，１−ビス（３，５−ジメチル−４−ヒドロキシフェニル）−３，３−ジメチル−５−メチルシクロペンタン等が挙げられる。
【００１６】
９，９−ビス（４−ヒドロキシフェニル）フルオレン類としては、例えば、９，９−ビス（４−ヒドロキシフェニル）フルオレン、９，９−ビス（３−メチル−４−ヒドロキシフェニル）フルオレン、９，９−ビス（３−エチル−４−ヒドロキシフェニル）フルオレン等が挙げられる。
【００１７】
さらに、他のビスフェノール成分として、２，２’−ビス（４−ヒドロキシフェニル）プロパン（ビスフェノール−Ａ）、４，４’−（α−メチルベンジリデン）ビスフェノール、ビス（４−ヒドロキシフェニル）メタン、２，２’−ビス（４−ヒドロキシフェニル）ブタン、３，３’−ビス（４−ヒドロキシフェニル）ペンタン、４，４’−ビス（４−ヒドロキシフェニル）ヘブタン、４，４’−ビス（４−ヒドロキシフェニル）２，５−ジメチルヘブタン、ビス（４−ヒドロキシフェニル）メチルフェニルメタン、ビス（４−ヒドロキシフェニル）ジフェニルメタン、２，２’−ビス（４−ヒドロキシフェニル）オクタン、ビス（４−ヒドロキシフェニル）オクタン、ビス（４−ヒドロキシフェニル）４−フルオロフェニルメタン、２，２’−ビス（３−フルオロー４−ヒドロキシフェニル）プロパン、ビス（３，５−ジメチル−４ヒドロキシフェニル）メタン、２，２’−ビス（３，５−ジメチル−４−ヒドロキシフェニル）プロパン、ビス（３，５−ジメチル−４−ヒドロキシフェニル）フェニルエタン、ビス（３−メチル−４−ヒドロキシフェニル）ジフェニルメタン等が挙げられ、これらは単独で又は２種類以上混合して用いることができる。
【００１８】
上記ポリカーボネートは、上記ビスフェノール成分の他に、酸成分のコモノマーとして少量の脂肪族、芳香族ジカルボン酸を用いたポリエステルカーボネートを含む。芳香族ジカルボン酸としては、例えば、テレフタル酸、イソフタル酸、ｐ−キシレングリコール、ビス（４−ヒドロキシフェニル）−メタン、１、１’−ビス（４−ヒドロキシフェニル）−エタン、１，１’−ビス（４−ヒドロキシフェニル）−ブタン、２、２’−ビス（４−ヒドロキシフェニル）−ブタン等を挙げることができる。この中で、テレフタル酸、イソフタル酸が好ましい。
【００１９】
用いられるポリカーボネートの分子量は、２０００〜１０００００の粘度平均分子量を有するものであることが好ましく、より好ましくは、５０００〜７００００、さらに好ましくは７０００〜５００００の粘度平均分子量が良い。濃度０．７ｇ／ｄｌの塩化メチレン溶液にして２０℃で測定した比粘度で表して０．０７〜２．７０、好ましくは、０．１５〜１．８０、さらに好ましくは、０．２０〜１．３０のものである。粘度平均分子量が２０００未満のものでは得られるフィルムが脆くなるので適当でなく、１０００００以上のものでは、フィルムへの加工性が困難になるために好ましくない。
【００２０】
本発明に用いるポリカーボネートとしては、特に、下記式（Ａ）
【化７】
2005266463.tif 000008
（上記式（Ａ）においてＲ１〜Ｒ８はそれぞれ独立に水素原子、ハロゲン原子および炭素数１〜６の炭化水素基から選ばれる少なくとも一種の基であり、Ｘは下記式（Ｘ）
【００２１】
【化８】
2005266463.tif 000009
であり、Ｒ９およびＲ１０はそれぞれ独立して水素原子、ハロゲン原子または炭素数１〜３のアルキル基である。）
で示される繰り返し単位および下記式（Ｂ）
【００２２】
【化９】
2005266463.tif 000010
（上記式（Ｂ）においてＲ１１〜Ｒ１８はそれぞれ独立に水素原子、ハロゲン原子および炭素数１〜２２の炭化水素基から選ばれる少なくとも一種の基であり、Ｙは下記式群（Ｙ）
【００２３】
【化１０】
2005266463.tif 000011
であり、ここでＲ１９〜Ｒ２１、Ｒ２３及びＲ２４はそれぞれ独立に水素原子、ハロゲン原子及び炭素数１〜２２の炭化水素基から選ばれる少なくとも１種の基であり、Ｒ２２及びＲ２５はそれぞれ独立に炭素数１〜２０の炭化水素基から選ばれる少なくとも１種の基であり、Ａｒ１〜Ａｒ３はそれぞれ独立に炭素数６〜１０のアリール基から選ばれる少なくとも１種の基である。）
で示される繰り返し単位を含んでなるポリカーボネートが好ましい。
【００２４】
上記式（Ａ）及び（Ｂ）で表される繰り返し単位を含むポリカーボネートにおいては、（Ａ）の含有量が、当該ポリカーボネートを構成する繰り返し単位の合計を基準として全体の１０〜９０ｍｏｌ％であることが好ましい。このポリカーボネートにおいて、（Ａ）の含有量が１０ｍｏｌ％未満となる場合、ポリマーフィルムの複屈折が大きくなるために、均一位相差特性を有するフィルムを得ることが困難となる。一方、（Ａ）の含有量が全体の９０ｍｏｌ％を超えると、フィルムが割れ易く、脆い性質となり、偏光子保護フィルムとして適さない。より効果的には繰り返し単位（Ａ）の含有量が２０〜８０ｍｏｌ％、さらに効果的には繰り返し単位（Ａ）の含有量が３０〜７０ｍｏｌ％であることが好ましい。とりわけ、位相差値が短波長ほど大きい特性が要求される用途では、繰り返し単位（Ａ）の含有量が３０〜５５ｍｏｌ％であることが適しており、位相差値が短波長ほど小さい特性が要求される用途では、繰り返し単位（Ａ）の含有量が５５〜７０ｍｏｌ％であることが適しており、位相差値が波長によらずほとんど変化しない特性が要求される用途では４０〜６０ｍｏｌ％であることが適している。
【００２５】
この中でも特に下記式（Ｃ）
【化１１】
2005266463.tif 000012
で示される繰り返し単位と、下記式（Ｄ）
【００２６】
【化１２】
2005266463.tif 000013
で示される繰り返し単位からなるポリカーボネート共重合体および／またはブレンド体が好適に用いられ、耐熱性、寸法安定性、透明性において優れている。
【００２７】
上記式（Ｃ）においてＲ２６〜Ｒ２７はそれぞれ独立に水素原子またはメチル基であり、取り扱い性の点から好ましくはメチル基である。
上記式（Ｄ）においてＲ２８〜Ｒ２９はそれぞれ独立に水素原子またはメチル基であり、経済性、フィルム特性等から水素原子が好ましい。
【００２８】
本発明において共重合体および／またはブレンド体とは共重合体、ブレンド体、共重合体のブレンド体、共重合体とホモポリマーのブレンド体などすべての組成形態をさす。
【００２９】
ここで上記モル比は共重合体、ブレンド体に関わらず、高分子配向フィルムを構成するポリカーボネートバルク全体で、例えば核磁気共鳴（ＮＭＲ）装置により求めることができる。
【００３０】
上記した共重合体および／またはブレンド体は公知の方法によって製造し得る。ポリカーボネートはジヒドロキシ化合物とホスゲンとの重縮合による方法、溶融重縮合法等が好適に用いられる。ブレンド体の場合は、相溶性ブレンドが好ましいが、完全に相溶しなくても成分間の屈折率を合わせれば成分間の光散乱を抑え、透明性を向上させることが可能である。
【００３１】
また、本発明における熱可塑性高分子フィルムにおいては、耐熱安定剤、酸化防止剤、紫外線吸収剤、光安定剤、透明核剤、永久帯電防止剤、蛍光増白剤等のポリマー改質剤が同時にフィルム中に存在しても良い。
【００３２】
本発明により得られた熱可塑性高分子フィルムは透明性が良好であり、へーズ値は５％以下、全光線透過率は８５％以上であることが好ましいが、意図的にヘーズ値が高くなるようにされる場合もある。
【００３３】
熱可塑性高分子フィルムのガラス転移点温度としては、１２０〜２８０℃、好ましくは１５０〜２７０℃、より好ましくは１６０〜２６０℃、さらに好ましくは１７０〜２５０℃、特に好ましくは、１８０〜２４０℃が良い。１２０℃未満の温度では、寸法安定性が悪く、また、２８０℃を超える温度では、延伸工程の温度制御が非常に困難になるために製造が困難となる。
【００３４】
本発明の熱可塑性高分子フィルムは、偏光板を構成する偏光子の少なくとも一方の面を保護するフィルムであると同時に、光学補償機能として位相差特性を有した光学補償フィルムであるが、その光学補償フィルムの面内位相差値（Ｒ値）と厚み方向位相差値（Ｋ値）は、それぞれ下記式（ａ）および（ｂ）
（ａ）  Ｒ＝（ｎｘ−ｎｙ）×ｄ
（ｂ）  Ｋ＝（（ｎｘ＋ｎｙ）／２−ｎｚ）×ｄ
で表される。上式中、ｎｘ、ｎｙ、ｎｚは高分子フィルムの三次元屈折率であり、それぞれフィルム面内におけるｘ軸方向、ｙ軸方向、フィルムに垂直なｚ軸方向の屈折率である。また、ｄはフィルムの厚み（ｎｍ）である。
【００３５】
つまり、ｎｘ、ｎｙ、ｎｚは高分子フィルムの光学異方性を表す指標である。特に本発明における高分子フィルムの場合には
ｎｘ：フィルム面内における最大屈折率
ｎｙ：フィルム面内における最大屈折率を示す方向に直交する方位の屈折率
ｎｚ：フィルム法線方向の屈折率
とする。
【００３６】
ここで、本発明では高分子フィルムを一軸延伸した場合には延伸方向、二軸延伸の場合にはより配向度が上がるように延伸した方向、すなわち化学構造的に言えば高分子主鎖の配向方向の屈折率が最大となるときを光学異方性が正、かかる配向方向の屈折率が最小となるときを光学異方性が負であると呼ぶ。本発明では高分子フィルムの光学異方性を屈折率楕円体と見なして公知の屈折率楕円体の式により求める方法によりこの三次元屈折率を求めている。この三次元屈折率は使用する光源の波長依存性があるので、使用する光源波長で定義することが好ましく、本発明において特に波長の指定がない場合は５５０ｎｍでの値とする。
【００３７】
本発明に用いる熱可塑性高分子フィルムは、下記式（１）および／または（２）
０≦Ｒ≦３００ｎｍ    （１）
−１５０≦Ｋ≦４００ｎｍ    （２）
を満足することが好ましく、Ｒ値およびＫ値は用途により適宜選択される。例えばＶＡ液晶の視野角補償機能を持たせる場合は下記式（１−１）および／または（２−１）
３０≦Ｒ≦２００ｎｍ    （１−１）
８０≦Ｋ≦３００ｎｍ    （２−１）
を満足することが好ましく、例えばＩＰＳ液晶の視野角補償機能を持たせる場合は下記式（１−２）および／または（２−２）
５０≦Ｒ≦３００ｎｍ    （１−２）
−１５０≦Ｋ≦１５０ｎｍ    （２−２）
を満足することが好ましく、例えば反射防止用円偏光板の広視野角化の機能を持たせる場合は下記式（１−３）および／または（２−３）
１００≦Ｒ≦１７０ｎｍ    （１−３）
−１５０≦Ｋ≦９０ｎｍ    （２−３）
を満足することが好ましく、例えば偏光板単体としての広視野角化の機能を持たせる場合は下記式（１−４）および／または（２−４）
２００≦Ｒ≦３００ｎｍ    （１−３）
−１５０≦Ｋ≦１５０ｎｍ    （２−３）
を満足することが好ましい。
【００３８】
〔熱可塑性高分子フィルムの製造方法〕
本発明での偏光子保護フィルムに使用される熱可塑性高分子フィルムの製造方法は特に限定されるものではなく、既知の方法を用いて作製されたフィルムを用いることが可能である。例えば、溶融製膜法、溶液製膜法、カレンダー法、射出成型法などが挙げられる。得られたフィルムに目的に応じた位相差特性を持たせるために、延伸処理などがなされる場合が多い。延伸方法の例としては、ロール速度差を利用するロール縦一軸延伸方法、フィルム幅方向端部をピンあるいはクリップにより把持し、把持した部分を幅方向に広げるテンター横一軸延伸法、把持した部分のフィルム流れ方向速度差および／または走行距離差を利用するテンター斜め一軸延伸法、厚み方向に引張応力をかける特殊Ｚ軸延伸方法、面内に圧縮応力をかける特殊Ｚ軸延伸方法等の連続延伸方法が挙げられる。さらに、上述したような一軸延伸法を繰り返す逐次二軸延伸法、フィルム流れ方向に速度差のついたテンターを幅方向に広げる同時二軸延伸法、さらにはこのような延伸を数回繰り返す多段延伸法等が挙げられる。
【００３９】
位相差を与えるフィルムを得るための連続延伸法の例をいくつか挙げたが、本発明の高分子フィルムの延伸方法はこれらに限定されるものではなく、生産性の観点から連続延伸が好ましいが、特に連続延伸である必要はない。
【００４０】
なお、上記の延伸処理は前記親水性高分子化合物と前記架橋性樹脂化合物を含む混合物をフィルム上に塗工した後に実施されてもよい。
【００４１】
位相差を与える別の方法として、フィルム表面に光学異方層を設けることもできる。光学異方層は特に限定されるものではないが、例えば熱可塑性高分子フィルム上に直接または下引き層を設けた上にさらに配向層を形成し、その上に液晶性化合物を配向固化させて形成することができる。あるいは、配向層単独で光学異方層とすることもできる。光学異方層は、偏光子を接着する面、偏光子を接着しない面のいずれの面に設けてもよいが、偏光子を接着しない面に設けることが好ましい。
【００４２】
前記配向層は、熱可塑性高分子フィルム上に配置され、後述する光学異方層に隣接して、光学異方層中の液晶化合物を配向するために用いられる。配向層を構成する具体的な材料としては、例えば、ポリイミド、ポリアミドイミド、ポリアミド、ポリエーテルイミド、ポリエーテルエーテルケトン、ポリエーテルケトン、ポリケトンサルファイド、ポリエーテルスルフォン、ポリスルフォン、ポリフェニレンサルファイド、ポリフェニレンオキサイド、ポリエチレンテレフタレート、ポリブチレンテレフタレート、ポリエチレンナフタレート、ポリアセタール、ポリカーボネート、ポリアリレート、アクリル樹脂、ポリビニルアルコール、ポリプロピレン、ポリビニルピロリドン、セルロース系プラスチックス、エポキシ樹脂、フェノール樹脂等が挙げられるがこれらに限定されない。
【００４３】
配向処理は、公知の方法を用いることができるが、ラビング処理等のＬＣＤの液晶配向処理工程として広く採用されている処理方法を利用することができ、また、公知の光配向層を用いることもできる。
【００４４】
光学異方層は、液晶表示素子の視野角特性を改良するため、光学異方層の厚さはそれを構成する液晶化合物の複屈折の大きさ、及び液晶化合物の配向状態によって異なるが、概ね、その膜厚は０．１〜１０μｍ、好ましくは０．２〜５μｍである。光学異方層は、１つの熱可塑性高分子フィルムに対して複数層設置することもできるが、生産性の観点から１層であることが好ましい。
【００４５】
液晶化合物は、配向できるものであれば特に限定されるものではなく、ディスコチック化合物または棒状の液晶化合物が挙げることができ、数種類の液晶化合物の混合物でもよく、化学反応または温度差を利用した処理により、配向を固定化できるものである。また、液晶化合物と有機溶媒を含む溶液を調製し、その溶液を塗布、乾燥して光学異方層を作製する場合、液晶転移温度以上に加熱しなくても該温度以下で液晶化合物の配向処理をすることも可能である。
【００４６】
液晶化合物を含む溶液を塗布した場合、塗布後、溶媒を乾燥して除去し、膜厚が均一な液晶層を得ることができる。液晶層は、熱または光エネルギーの作用、または熱と光エネルギーの併用で化学反応によって、液晶の配向を固定化することができる。
【００４７】
また、液晶化合物が高分子液晶である場合、上記化学反応による硬化反応を用いて液晶の配向を固定しなくてもよい。例えば高分子液晶をガラス転移点温度以上で熱処理し、ガラス転移温度以下に放冷することで配向を固定化することができる。高分子液晶のガラス転移点温度が熱可塑性高分子フィルムの耐熱性温度よりも高い場合は、熱可塑性高分子フィルム上に前記配向膜を設置し高分子液晶を塗布後、高分子液晶のガラス転移点温度以上に加熱し配向させることができる。また別の支持体上に配向固化させた後、熱可塑性高分子フィルムに接着剤を用いて転写して光学異方体を作製することもできる。
【００４８】
目的に応じた位相差特性を持たせるために、延伸処理と光学異方層を設ける方法を挙げたが、これらの方法を組み合わせて用いてもよい。特に、面内位相差と厚み方向位相差それぞれに異なる波長依存性を持たせたい場合には、それぞれ異なる位相差波長依存性を有する熱可塑性高分子フィルム上に光学異方層を設ける場合がある。例えば、ＶＡ液晶などには位相差が短波長ほど小さい特性を有する熱可塑性高分子フィルム上に位相差が短波長ほど大きい特性を有する光学異方層を設ける場合がある。あるいは特殊Ｚ軸延伸などのように生産性の悪い延伸処理が必要な場合には、生産性のよい延伸処理がされた熱可塑性高分子フィルム上に光学異方層を設け、全体として目的とする位相差特性とする場合がある。例えばＩＰＳ液晶、円偏光板などには、一軸延伸処理がされた正の光学異方性を有する熱可塑性高分子フィルム上に厚み方向位相差が負となるような光学異方層を設ける。あるいは、一軸延伸処理がされた負の光学異方性を有する熱可塑性高分子フィルム上に厚み方向位相差が正となるような光学異方層を設ける。さらには、二軸延伸処理された負の光学異方性を有する熱可塑性高分子フィルム上に面内に光学軸を有する正の一軸性光学異方層を設けるなどして、全体として目的とする位相差特性とする場合がある。
【００４９】
本発明の偏光子保護フィルムの厚さは、一般には５００μｍ以下であり、１〜３００μｍ以下が好ましく、特に５〜２００μｍとするのが好ましい。
【００５０】
本発明の偏光子保護フィルムの偏光子を接着させない面には、ハードコート層や反射防止処理、スティッキング防止や、拡散ないしアンチグレアを目的とした処理を施したものであっても良い。
【００５１】
ハードコート処理は偏光板の傷つき防止などを目的に施されるものであり、例えばアクリル系、シリコーン系などの適宜な紫外線硬化性樹脂による硬度やすべり特性等に優れる硬化皮膜を透明保護フィルムの表面に付加する方式などにて形成することができる。反射防止処理は偏光板表面での外光の反射防止を目的に施されるものであり、従来に準じた反射防止膜などの形成により達することができる。また、スティッキング防止処理は隣接層との密着性防止を目的に施される。
【００５２】
また、アンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、例えば平均粒径が０．０１〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光透過光を拡散して視野角などを拡大するための拡散層を兼ねるものであってもよい。
【００５３】
偏光子保護フィルムには、該フィルム上に層を形成させる前に表面処理を施すことが好ましい。表面処理としては、コロナ放電処理、紫外線照射処理などが挙げられ、好ましくはフィルム面の水滴の接触角で６５°以下、さらに好ましくは６０°以下の表面状態にするのが好ましい。
【００５４】
〔親水性高分子化合物〕
本発明における親水性高分子化合物は、一般に水酸基などの親水性の基を持つ高分子化合物を指す。かかる親水性高分子化合物としては、例えば親水性セルロース誘導体（例えばメチルセルロース、カルボキシメチルセルロース、ヒドロキシセルロース等）、ポリビニルアルコール誘導体（例えば、ポリビニルアルコール、酢酸ビニル−ビニルアルコール共重合体、ポリ酢酸ビニル、ポリビニルアセタール、ポリビニルホマール、ポリビニルベンザール等）、天然高分子化合物（例えば、ゼラチン、カゼイン、アラビアゴム等）、親水性ポリエステル誘導体（例えば、部分的にスルホン化されたポリエチレンテレフタレート等）、ポリビニル誘導体（例えば、ポリ−Ｎ−ビニルピロリドン、ポリアクリルアミド、ポリビニルイミダゾール、ポリビニルピラゾール等）が挙げられ、単独あるいは２種以上を併用しても構わない。親水性高分子化合物として、偏光子と類似する組成であるポリビニルアルコール誘導体（例えば、ポリビニルアルコール）が好ましい。ポリビニルアルコールを用いる場合には、重合度は１００〜７０００であることが好ましく、より好ましくは３００〜５０００、さらに好ましくは５００〜５０００であり、特に好ましくは１０００〜４０００であることである。またけん化度は４０〜９９．９％であることが好ましく、より好ましくは５０〜９９．５％、さらに好ましくは６０〜９９であり、特に好ましくは７０〜９５％であることである。
【００５５】
〔架橋性樹脂化合物〕
本発明における架橋性樹脂化合物とは、外部励起エネルギーにより架橋反応などを経て硬化する樹脂を与える原料モノマーもしくはそれから重合されたポリマーをさすが、紫外線や電子線等の活性線照射によって硬化する活性線硬化樹脂と熱により架橋反応を開始する熱架橋性樹脂等が挙げられるがそのいずれでも構わない。
【００５６】
活性線硬化性樹脂としては、紫外線硬化性樹脂が代表として挙げられるが、その例としては紫外線硬化性ポリエステルアクリレート系樹脂、紫外線硬化性アクリルウレタン系樹脂、紫外線硬化性メタクリル酸エステル系樹脂、紫外線硬化性ポリエステルアクリレート系樹脂及び紫外線硬化性ポリオールアクリレート系樹脂などが挙げられる。特に、紫外線硬化性ポリオールアクリレート系樹脂が良く、例えばトリメチロールプロパントリアクリレート、ジトリメチロールプロパンテトラアクリレート、ペンタエリスリトールトリアクリレート、ペンタエリスリトールテトラアクリレート、ジペンタエリスリトールペンタアクリレート、ジペンタエリスリトールヘキサアクリレート、アルキル変性ジペンタエリスリトールペンタエリスリトール等の光重合モノマーオリゴマーが好まれる。これらのポリオールアクリレート系樹脂は高架橋性で、硬度が高く、硬化収縮が小さく、低臭気性で低毒性であり比較的安全性が高い。
【００５７】
電子線硬化性樹脂の例としては、好ましくは、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂などが挙げられる。
【００５８】
熱硬化性樹脂の例としては、例えばアクリル樹脂、スチレン樹脂、エポキシ樹脂、フェノキシ樹脂、フェノキシエーテル樹脂、フェノキシエステル樹脂、メラミン樹脂、フェノール樹脂、ウレタン樹脂が挙げられ、またその共重合物、混合物でもよい。
【００５９】
前記架橋性樹脂化合物としては、特にフェノール性骨格の水酸基および／またはカルボキシル基と反応し架橋しうる化合物が好ましく、特にオキサゾリン基、ジイミド基、ヒドラジド基、エポキシ基などを有していることが好ましく、なかでもオキサゾリン基を有していることが特に好ましい。このような基を有していれば、主鎖構造は特に限定されず、アクリル、スチレン、ウレタンなどが好ましく用いられるがこの限りではない。
【００６０】
〔親水性高分子化合物と架橋性樹脂化合物を含む混合物を熱処理することにより得られる層〕
本発明の偏光子保護フィルムにおいては、前記熱可塑性高分子フィルムの少なくとも片面に前記親水性高分子化合物と前記架橋性樹脂化合物を含む混合物を熱処理することにより得られる層が形成されてなる。具体的には、主として上記親水性高分子化合物と架橋性樹脂化合物を含む混合物（以下塗工液ということがある）を熱可塑性高分子フィルムの一方の面上に塗工し、ついで熱処理することにより得ることができる。特に生産性、安全性の観点から上記親水性高分子化合物と架橋性樹脂化合物を含む混合物は通常、水を含む溶液であって水溶液であることが好ましい。
【００６１】
塗工液中の親水性高分子化合物は塗工液１００重量部に対して、通常０．１〜２５重量部であり、好ましくは０．３〜２０重量部、より好ましくは０．５〜１５重量部、特に１〜１０重量部であることが好ましい。また、架橋性樹脂化合物は塗工液１００重量部に対して、通常０．５〜３０重量部であり、好ましくは１〜２５重量部、より好ましくは１．５〜２０重量部、特に２〜１５重量部であることが好ましい。
【００６２】
塗工液を所望の目的に応じて、例えば上記以外の水溶性高分子、界面活性剤、消泡剤などを適宜混合することができる。なお、これらを含む塗工液を作製する際には、適宜濃度調整されたそれぞれの水溶液を作製したのち、これらを混合して塗工液を作製することが望ましい。それぞれの水溶液を作製する際には溶解性を高めるために加熱溶解してもよい。
【００６３】
上記塗工液の塗工には、一般的に用いられているコーティング法を用いることが可能であり、例えば、スピンコート法、マイヤーバーコート法、正回転ロールコート法、グラビアロールコート法、リバースロールコート法等が挙げられるが、これらに限定されるものではない。
【００６４】
また、塗工液は熱可塑性高分子フィルムの少なくとも一方の面上に塗工され、ついで熱処理されるが、熱可塑性高分子フィルム製造工程において製膜後あるいは製膜、延伸処理後に、さらに塗工、熱処理されることが生産性の観点から好ましい。さらには、製膜された熱可塑性高分子フィルムに塗工液を塗工し、ついで熱処理する際に延伸処理をもすることが、生産エネルギーコスト面で好ましい。
層の厚さとしては、通常、０．０１〜１０μｍ、好ましくは０．０５〜５μｍである。
【００６５】
〔偏光子保護フィルムの利用分野〕
本発明により得られた偏光子保護フィルムは、通常該偏光子保護フィルムの層面と偏光子とが接するように積層されて偏光板として使用される。前記偏光板において、偏光子の本発明の偏光子保護フィルムが積層されていない面には、本発明の偏光子保護フィルムあるいは別の偏光子保護フィルムが積層される。かかる偏光板を製造するには、ポリビニルアルコール等を主成分とした偏光子と本発明の偏光子保護フィルムの層面をポリビニルアルコール等の水溶性高分子などの接着剤により貼り合わせることにより製造することができるが、接着剤としては水溶性高分子に限るものではない。
【００６６】
かかる偏光板の厚さとしては、通常６０〜２５０μｍである。保護フィルム自体が光学補償機能として位相差特性を有しているので、光学補償機能をもたない偏光子保護フィルムを用いる場合に別途使用される光学補償フィルムが不要となり、部材点数、加工工数の削減が行うことが出来るようになることで、液晶表示素子の部材の更なるコストダウンを実現することが出来、さらには全体として薄型化にも寄与しうる。
【００６７】
本発明により得られた偏光子保護フィルムは、それの層上にプロテクトフィルムを設け、かかる層を保護し、通常はロール形状のプロテクトフィルム付偏光子保護フィルムとして出荷することができる。
【００６８】
本発明により得られた偏光子保護フィルムを有する偏光板においては、粘着層を用いて液晶パネルとの貼合を行うが、粘着層の汚染防止等を目的に離形フィルムを表面に仮粘着保護された形態をとる場合が多い。
【００６９】
粘着層は、例えば天然物や合成物の樹脂類、特に粘着性付与樹脂や、ガラス繊維、ガラスビーズ、金属粉、その他無機粉末等からなる充填剤や顔料、着色剤、酸化防止剤などの添加剤を含有してもよい。また、微粒子を含有して光拡散性を示す粘着層などであってもよい。偏光板への粘着層の形成は適宜な方法で行うことが出来る。その例としては、トルエンや酢酸エチル等の適宜な溶剤の単独物又は混合物からなる溶媒にベースポリマーまたはその組成物を溶解または分散させた１０〜４０重量％程度の粘着剤溶液を調整し、それを流延方法や塗工方式等の適宜な展開方法で偏光板上または光学フィルム上に粘着層を形成してそれを偏光板上または光学フィルム上に移着する方式などが挙げられる。粘着層の厚さは、使用目的や接着力などに応じて適宜決定でき、一般には１〜３００μｍであり、２〜１００μｍが好ましく、特に３〜５０μｍが好ましい。
【００７０】
粘着層の離形フィルムとしては、例えばプラスチックフィルム、ゴムシート、紙、布、不織布、ネット、発泡シートや金属箔、それらのラミネート体等の適宜な薄葉体を必要に応じシリコーン系や長鏡アルキル系、フッ素系や硫化モリブデン等の適宜な剥離剤でコート処理したものなどの、従来に準じた適宜なものを持ちうることが出来る。
【実施例】
【００７１】
以下本発明を実施例を用いて具体的に説明するが、本発明はこれらに限定されるものではない。
本明細書中に記載の材料特性値等は以下の評価法によって得られたものである。
（１）面内位相差Ｒ値、厚み方向位相差Ｋ値の測定
面内位相差Ｒ値および厚み方向位相差Ｋ値は、分光エリプソメータ『Ｍ１５０』（日本分光（株）製）により測定した。Ｒ値は入射光線と位相差フィルムの表面が直交する状態で測定した。また、Ｋ値は入射光線と位相差フィルムの表面の角度を変えることにより、各角度での位相差値を測定し、公知の屈折率楕円体の式でカーブフィッティングすることにより三次元屈折率であるｎｘ、ｎｙ、ｎｚを求めた。なお、その際、別のパラメータとして平均屈折率ｎが必要になるが、これはアッベ屈折計（（株）アタゴ社製の『アッベ屈折計２−Ｔ』）により測定した。
【００７２】
（２）ガラス転移点温度の測定
ガラス転移点温度（Ｔｇ）は『ＤＳＣ２９２０  Ｍｏｄｕｌａｔｅｄ  ＤＳＣ』（ＴＡ  Ｉｎｓｔｒｕｍｅｎｔｓ社製）により測定した。フィルム成形後ではなく、樹脂重合後、フレークスまたはチップの状態で測定した。
【００７３】
（３）偏光板の作製
厚さ１２０μｍのポリビニルアルコールフィルムをヨウ素１部、ヨウ化カリウム２部、ホウ酸４部を含む水溶液に浸漬し５０℃で４倍に延伸し偏光膜を得た。上記偏光膜と偏光子保護フィルムの層形成面との間に固形分５ｗｔ％のポリビニルアルコール接着剤を塗り、約０．２〜０．３ＭＰａの圧力のニップロール間を通した後、８０℃５分の乾燥をして、偏光板を得た。
【００７４】
（４）偏光板の評価
〔偏光板保護層の接着性評価〕
上記のとおり作製した偏光板保護層を１ｍｍ角１００個にクロスカットし、その領域にニチバン製セロハンテープを密着させて垂直方向に引き剥がして、１箇所も剥離がないものを○とし良好と判断し、それ以外を×して接着性不十分と判断した。
〔偏光板の耐環境性評価〕
〈偏光度変化の評価〉
上記のとおり作製した偏光板を８０℃ＤＲＹ、６０℃９０％ＲＨ環境にて、それぞれ１０００時間後の偏光度変化を評価した。
偏光度の変化が１％以内である場合、耐環境性を○とし良好と判断し、それ以外を×として劣化ありと判断した。
〈寸法変化の評価〉
上記のとおり作製した偏光板を８０℃ＤＲＹ、６０℃９０％ＲＨ環境にて、それぞれ１０００時間後の寸法変化を評価した。寸法は偏光子保護フィルム上の基準点間の距離を測定した。寸法変化が０．５％以内である場合、耐環境性を○とし良好と判断し、それ以外を×として劣化ありと判断した。
〈位相差変化の評価〉
上記のとおり作製した偏光板を８０℃ＤＲＹ、６０℃９０％ＲＨ環境にて、それぞれ１０００時間後の位相差変化を評価した。位相差変化が５％以内である場合、耐環境性を○とし良好と判断し、それ以外を×として劣化ありと判断した。
〈接着性劣化の評価〉
上記のとおり作製した偏光板を８０℃ＤＲＹ、６０℃９０％ＲＨ環境にて、それぞれ１０００時間後の接着性を評価した。偏光板保護層を１ｍｍ角１００個にクロスカットし、その領域にニチバン製セロハンテープを密着させて垂直方向に引き剥がして、１箇所も剥離がないものを○とし良好と判断し、それ以外を×して劣化ありと判断した。
【００７５】
また、以下の実施例、比較例で用いたポリカーボネートのモノマー構造を以下に示す。
【化１３】
2005266463.tif 000014
【００７６】
［実施例１］
攪拌機、温度計および環流冷却器を備えた反応槽に水酸化ナトリウム水溶液およびイオン交換水を仕込み、これに上記構造を有するモノマー（Ｅ）、（Ｆ）を５０：５０のｍｏｌ比で溶解させ、少量のハイドロサルフィトを加えた。次にこれに塩化メチレンを加え、２０℃でホスゲンを約６０分かけて吹き込んだ。さらに、ｐ−ｔｅｒｔ−ブチフェノールを加えて乳化させた後、トリエチルアミンを加えて３０℃で約３時間攪拌して反応を終了させた。反応終了後有機相を分取し、塩化メチレンを蒸発させてポリカーボネート共重合体を得た。得られた共重合体の組成比はモノマー仕込み量比とほぼ同等であった。また、この共重合ポリカーボネートのガラス転移点温度は、２１６℃であった。
【００７７】
この共重合ポリカーボネートを塩化メチレンに溶解させて１８ｗｔ％のドープ溶液を作製した。このドープ溶液をスチールドラム上に流延し、それを連続的に剥ぎ取って乾燥させ、このフィルムを２２０℃で縦方向１．８倍の延伸処理をした。得られたフィルムの膜厚は１１５μｍであり、残留溶媒量は１．３ｗｔ％であった。さらにこのフィルムを２３０℃で横方向に２．１倍の延伸処理をした。この逐次二軸延伸により得られた延伸フィルムは位相差値がＲ＝５２ｎｍ、Ｋ＝２７３ｎｍであった。
【００７８】
この延伸フィルム上にポリビニルアルコール樹脂（クラレＰＶＡ２１７、重合度１７００、けん化度８８％）５ｗｔ％水溶液と、オキサゾリン基含有水溶性ポリマー（日本触媒ＷＳ７００）２５ｗｔ％水溶液を重量比で７：３の割合にて混合した水溶液を塗液として、リバースロールコート法にて塗工し、１２０℃５分熱処理して、厚み０．６μｍの層を有する偏光子保護フィルムを得た。
【００７９】
また、厚さ１２０μｍのポリビニルアルコールフィルムをヨウ素１部、ヨウ化カリウム２部、ホウ酸４部を含む水溶液に浸漬し５０℃で４倍に延伸し偏光膜を得た。上記偏光膜と偏光子保護フィルムの層形成面との間に固形分５ｗｔ％のポリビニルアルコール接着剤を塗り、約０．２〜０．３ＭＰａの圧力のニップロール間を通した後、８０℃１０分の乾燥をして、偏光板を得た。ここで、本実施例で得られた偏光子保護フィルムを用いて、偏光板の作製を行った。
【００８０】
このように作製した試料を評価したところ、接着性は良好であり、偏光度９９．８％であり、偏光板として十分な特性を有することを確認した。また、８０℃ＤＲＹ、６０℃９０％ＲＨ１０００時間の耐環境性試験においても偏光度変化、寸法変化、位相差変化、接着性劣化は確認できず良好であった。
【００８１】
市販されている透過型ＶＡ液晶パネルの両側の偏光板を剥離して、本実施例で得られた偏光板を液晶セル側に本発明の偏光子保護フィルムが設置されるように粘着剤を介してセルの上下に貼り合わせて液晶パネルを得た。この液晶パネルの表示画面を確認したところ、良好なコントラストと広い視野角を有していた。
【００８２】
［実施例２］
攪拌機、温度計および環流冷却器を備えた反応槽に水酸化ナトリウム水溶液およびイオン交換水を仕込み、これに上記構造を有するモノマー（Ｅ）、（Ｆ）を６７：３３のｍｏｌ比で溶解させ、少量のハイドロサルフィトを加えた。次にこれに塩化メチレンを加え、２０℃でホスゲンを約６０分かけて吹き込んだ。さらに、ｐ−ｔｅｒｔ−ブチフェノールを加えて乳化させた後、トリエチルアミンを加えて３０℃で約３時間攪拌して反応を終了させた。反応終了後有機相を分取し、塩化メチレンを蒸発させてポリカーボネート共重合体を得た。得られた共重合体の組成比はモノマー仕込み量比とほぼ同等であった。また、この共重合ポリカーボネートのガラス転移点温度は２２９℃であった。
【００８３】
この共重合ポリカーボネートを塩化メチレンに溶解させて１８ｗｔ％のドープ溶液を作製した。このドープ溶液をスチールドラム上に流延し、それを連続的に剥ぎ取って乾燥させた。
【００８４】
このフィルム上にポリビニルアルコール樹脂（クラレＰＶＡ４０５、重合度５００、けん化度８１．５％）５ｗｔ％水溶液と、オキサゾリン基含有水溶性ポリマー（日本触媒ＷＳ７００）２５ｗｔ％水溶液を重量比で６：４の割合にて混合した水溶液を塗液として、グラビアロールコート法にて塗工し、２３５℃で縦方向２．４倍に一軸延伸処理をした。一軸延伸により得られた延伸フィルムは位相差値がＲ＝１３９ｎｍ、Ｋ＝７０ｎｍであり、表面に厚み０．５μｍの層を有する偏光子保護フィルムを得た。
【００８５】
さらにこのフィルムの層形成していない面上に２，２’−ヒ゛ス（３，４−シ゛カルホ゛キシフェニル）ヘキサフルオロフ゜ロハ゜ン二無水物（６ＦＤＡ）と、２，２’−ヒ゛ス（トリフルオロメチル）−４，４’−シ゛アミノヒ゛フェニル（ＴＦＭＢ）とから合成された重量平均分子量（Ｍｗ）７万のポリイミドを、シクロヘキサノンに溶解して１５ｗｔ％のポリイミド溶液を調製したポリイミド溶液を塗工し、１００℃１０分熱処理を行った。処理後のフィルムは位相差値がＲ＝１３９ｎｍ、Ｋ＝１５０ｎｍであり、面内位相差は短波長ほど位相差が小さくなる特性、厚み方向位相差は短波長ほど位相差が大きくなる特性を有していた。
【００８６】
また、厚さ１２０μｍのポリビニルアルコールフィルムをヨウ素１部、ヨウ化カリウム２部、ホウ酸４部を含む水溶液に浸漬し５０℃で４倍に延伸し偏光膜を得た。上記偏光膜と偏光子保護フィルムの層形成面との間に固形分５ｗｔ％のポリビニルアルコール接着剤を塗り、約０．２〜０．３ＭＰａの圧力のニップロール間を通した後、８０℃１０分の乾燥をして、偏光板を得た。ここで、本実施例で得られた偏光子保護フィルムを用いて、偏光板の作製を行った。
【００８７】
このように作製した試料を評価したところ、接着性は良好であり、偏光度９９．８％であり、偏光板として十分な特性を有することを確認した。また、８０℃ＤＲＹ、６０℃９０％ＲＨ１０００時間の耐環境性試験においても偏光度変化、寸法変化、位相差変化、接着性劣化は確認できず良好であった。
【００８８】
市販されている半透過反射型ＶＡ液晶パネルの両側の偏光板を剥離して、本実施例で得られた偏光板を液晶セル側に本発明の偏光子保護フィルムが設置されるように粘着剤を介してセルの上下に貼り合わせて液晶パネルを得た。この液晶パネルの表示画面を確認したところ、良好なコントラストと広い視野角を有していた。
【００８９】
［比較例１］
実施例１で得た延伸フィルムに一切処理をせずに偏光子保護フィルムとした。
また、厚さ１２０μｍのポリビニルアルコールフィルムをヨウ素１部、ヨウ化カリウム２部、ホウ酸４部を含む水溶液に浸漬し５０℃で４倍に延伸し偏光膜を得た。上記偏光膜と偏光子保護フィルムの層形成面との間に固形分５ｗｔ％のポリビニルアルコール接着剤を塗り、約２〜３ｋｇ／ｃｍ２の圧力のニップロール間を通した後、８０℃１０分の乾燥をして、偏光板を得た。ここで、本比較例で得られた偏光子保護フィルムを用いて、偏光板の作製を行った。
【００９０】
このように作製した試料を評価したところ、接着性は不十分であった。また、８０℃ＤＲＹ、６０℃９０％ＲＨ１０００時間の耐環境性試験においても偏光度変化、接着性劣化が確認できた。
【００９１】
［比較例２］
実施例１で得た延伸フィルム上にポリビニルアルコール樹脂（クラレＰＶＡ２１７、重合度１７００、けん化度８８％）５ｗｔ％水溶液を塗液として、マイヤーバーコート法にて塗工し、１２０℃５分熱処理して、厚み０．５μｍの層を有する偏光子保護フィルムを得た。
【００９２】
また、厚さ１２０μｍのポリビニルアルコールフィルムをヨウ素１部、ヨウ化カリウム２部、ホウ酸４部を含む水溶液に浸漬し５０℃で４倍に延伸し偏光膜を得た。上記偏光膜と偏光子保護フィルムの層形成面との間に固形分５ｗｔ％のポリビニルアルコール接着剤を塗り、約０．２〜０．３ＭＰａの圧力のニップロール間を通した後、８０℃１０分の乾燥をして、偏光板を得た。ここで、本比較例で得られた偏光子保護フィルムを用いて、偏光板の作製を行った。
【００９３】
このように作製した試料を評価したところ、接着性は不十分であった。また、８０℃ＤＲＹ、６０℃９０％ＲＨ１０００時間の耐環境性試験においても偏光度変化、接着性劣化が確認できた。
【００９４】
［比較例３］
実施例１で得た延伸フィルム上にオキサゾリン基含有水溶性ポリマー（日本触媒ＷＳ７００）２５ｗｔ％水溶液を塗液として、マイヤーバーコート法にて塗工し、１２０℃５分熱処理して、厚み０．６μｍの層を有する偏光子保護フィルムを得た。
【００９５】
また、厚さ１２０μｍのポリビニルアルコールフィルムをヨウ素１部、ヨウ化カリウム２部、ホウ酸４部を含む水溶液に浸漬し５０℃で４倍に延伸し偏光膜を得た。上記偏光膜と偏光子保護フィルムの層形成面との間に固形分５ｗｔ％のポリビニルアルコール接着剤を塗り、約０．２〜０．３ＭＰａの圧力のニップロール間を通した後、８０℃１０分の乾燥をして、偏光板を得た。ここで、本比較例で得られた偏光子保護フィルムを用いて、偏光板の作製を行った。
【００９６】
このように作製した試料を評価したところ、接着性は不十分であったまた、８０℃ＤＲＹ、６０℃９０％ＲＨ１０００時間の耐環境性試験においても偏光度変化、接着性劣化が確認できた。
【００９７】
【表１】
2005266463.tif 000015
【産業上の利用可能性】
【００９８】
本発明の偏光子保護フィルムの製造方法により得られる偏光子保護フィルムは、光学補償機能を具備した偏光板として利用され、広い視野角を有し、コントラスト等の表示品位に優れる液晶表示装置を形成しうるものであり、ＳＴＮ、ＴＮ、ＶＡ、ＩＰＳ、ＯＣＢモード等の透過型、反射型、半透過反射型などいずれの方式にも使用できる。また、偏光板を用いる他の表示装置、例えば、強誘電性液晶、反強誘電性液晶を用いたもの、液晶プロジェクター、有機ＥＬ表示装置等にも用いられ、偏光めがねなどの表示装置以外の偏光板を用いたものにも使用できる。